(57)【要約】【課題】ケーブルを結束するための、耐摩耗性及び消音特性を組み合わせて有するラップを提供すること。【解決手段】ケーブルを結束するためのラップであって：（ａ）第１のポリマーテキスタイルを含む最外層；（ｂ）第２のポリマーテキスタイルを含む最内層；及び（ｃ）最外層と最内層との間の接着剤層を備えた多層ラップを含み、第１及び第２のテキスタイルが、互いに異なっており、多層ラップが、ＩＳＯ６７２２規格に従って測定した場合、最内層及び最外層単独の耐摩耗性を超える耐摩耗性を有し、さらに、多層ラップが、ＬＶ３１２規格に従って測定した場合、少なくともクラスＢの消音性を有する。【選択図】図１
2019206391.tif 000002
【特許請求の範囲】
【請求項１】
ケーブルを結束するためのラップであって：
（ａ）第１のポリマーテキスタイルを含む最外層；
（ｂ）第２のポリマーテキスタイルを含む最内層；及び
（ｃ）前記最外層と前記最内層との間の接着剤層
を備えた多層ラップを含み、
前記第１及び第２のテキスタイルが互いに異なっており、
前記多層ラップが、ＩＳＯ６７２２規格に従って測定した場合、前記最内層及び前記最外層単独の耐摩耗性を超える耐摩耗性を有し、
さらに、前記多層ラップが、ＬＶ３１２規格に従って測定した場合、少なくともクラスＢの消音性を有する、
ラップ。
【請求項２】
前記ポリマーテキスタイルが、布、ベロア、フリース、及び不織布からなる群から選択される、請求項１に記載のラップ。
【請求項３】
前記最外層の前記第１のポリマーテキスタイルが、ポリエチレンテレフタレート（ＰＥＴ）、ポリエステル、ポリアミド、又はこれらの組合せを含む布である、請求項２に記載のラップ。
【請求項４】
前記最内層の前記第２のポリマーテキスタイルが、布、フリース、又はベロアである、請求項３に記載のラップ。
【請求項５】
前記最外層が、１００ｇ／ｍ２〜４００ｇ／ｍ２の目付、及び１５０μｍ〜３５０μｍの厚さを有する、請求項４に記載のラップ。
【請求項６】
前記最内層が、５０ｇ／ｍ２〜２５０ｇ／ｍ２の目付、及び１５０μｍ〜６００μｍの厚さを有する、請求項４に記載のラップ。
【請求項７】
前記多層ラップが、ＩＳＯ６７２２及びＬＶ３１２規格に従って測定した場合、少なくとも１０００ストロークの耐摩耗性及び少なくとも減衰量２ｄＢの消音性を有する、請求項４に記載のラップ。
【請求項８】
ケーブルを結束するためのラップであって：
（ａ）第１のポリマーテキスタイルを含む最外層；
（ｂ）第２のポリマーテキスタイルを含む最内層；及び
（ｃ）前記最外層と前記最内層との間の接着剤層
を備えた多層ラップを含み、
前記第１及び第２のテキスタイルが、互いに異なっており、
前記多層ラップが、ＩＳＯ６７２２規格に従って測定した場合、前記最内層及び前記最外層単独の耐摩耗性を超える耐摩耗性を有し、
前記多層ラップが、ＬＶ３１２規格に従って測定した場合、少なくともクラスＢの消音性を有し、
前記接着剤層の一部分は、前記最内層と接触し、前記最外層に隣接して露出しており、
さらに、前記ラップが、ケーブルを長さ方向に結束するように構成されている、
ラップ。
【請求項９】
前記ポリマーテキスタイルが、布、ベロア、フリース、及び不織布からなる群から選択される、請求項８に記載のラップ。
【請求項１０】
前記最外層の前記第１のポリマーテキスタイルが、ポリエチレンテレフタレート（ＰＥＴ）、ポリエステル、ポリアミド、又はこれらの組合せを含む布である、請求項９に記載のラップ。
【請求項１１】
前記最内層の前記第２のポリマーテキスタイルが、布、フリース、又はベロアである、請求項１０に記載のラップ。
【請求項１２】
前記最外層が、１００ｇ／ｍ２〜４００ｇ／ｍ２の目付、及び１５０μｍ〜３５０μｍの厚さを有する、請求項１１に記載のラップ。
【請求項１３】
前記最内層が、５０ｇ／ｍ２〜２５０ｇ／ｍ２の目付、及び１５０μｍ〜６００μｍの厚さを有する、請求項１１に記載のラップ。
【請求項１４】
前記多層ラップが、ＩＳＯ６７２２及びＬＶ３１２規格に従って測定した場合、少なくとも１０００ストロークの耐摩耗性及び少なくとも減衰量２ｄＢの消音性を有する、請求項１１に記載のラップ。
【請求項１５】
複数のケーブル、及び
前記複数のケーブルを結束するように配置された多層ラップ
を備える、結束されたケーブルであって、前記ラップは：
（ａ）第１のポリマーテキスタイルを含む最外層；
（ｂ）第２のポリマーテキスタイルを含む最内層；及び
（ｃ）前記最外層と前記最内層との間の接着剤層
を備え、
前記第１及び第２のテキスタイルが、互いに異なっており、
前記多層ラップが、ＩＳＯ６７２２規格に従って測定した場合、前記最内層及び前記最外層単独の耐摩耗性を超える耐摩耗性を有し、
前記多層ラップが、ＬＶ３１２規格に従って測定した場合、少なくともクラスＢの消音性を有し、
さらに、前記接着剤層の第１の部分は、前記複数のケーブルのうちの少なくとも１つと接触しており、前記接着剤層の第２の部分は、前記最外層と接触している、
結束されたケーブル。
【請求項１６】
前記ポリマーテキスタイルが、布、ベロア、フリース、及び不織布からなる群から選択される、請求項１５に記載の結束されたケーブル。
【請求項１７】
前記最外層の前記第１のポリマーテキスタイルが、ポリエチレンテレフタレート（ＰＥＴ）、ポリエステル、ポリアミド、又はこれらの組合せを含む布である、請求項１６に記載の結束されたケーブル。
【請求項１８】
前記最内層の前記第２のポリマーテキスタイルが、布、フリース、又はベロアである、請求項１７に記載の結束されたケーブル。
【請求項１９】
前記最外層が、１００ｇ／ｍ２〜４００ｇ／ｍ２の目付、及び１５０μｍ〜３５０μｍの厚さを有し、さらに、前記最内層が、５０ｇ／ｍ２〜２５０ｇ／ｍ２の目付、及び１５０μｍ〜６００μｍの厚さを有する、請求項１７に記載の結束されたケーブル。
【請求項２０】
前記多層ラップが、ＩＳＯ６７２２及びＬＶ３１２規格に従って測定した場合、少なくとも１０００ストロークの耐摩耗性及び少なくとも減衰量２ｄＢの消音性を有する、請求項１７に記載の結束されたケーブル。
【発明の詳細な説明】
【技術分野】
【０００１】
本開示は、ケーブル、ワイヤ、コード、及び類似の構造物を結束するためのラップ及びテープ全般に関する。より詳細には、本開示は、車両用途用の、結束されたケーブルと共に、ケーブル、ワイヤ、及びコードを結束するための多層ラップ及びテープに関する。
【背景技術】
【０００２】
自動車産業を含む多くの産業分野では、１又は複数のワイヤ、電線、コード、及び他の類似の構造物の束は、包装及び空間効率のために、設置前に又はｉｎ  ｓｉｔｕ（その場）でラップ（被覆）される。つまり、これらのワイヤのラップにより、ラップなしのワイヤの形状係数と比較して小さい形状係数が得られる結果となる。ケーブルを結束するためのそのようなラップの別の機能は、保護機能、例えば耐摩耗性を付与することである。例えば、多くの用途において、ラップによって結束されたワイヤは、摩耗及び劣化に繋がり得る用途関連の運動及び振動により、相互間の（又はそれらを収容している構造物内の他の特徴部に対して）動きを受ける。ラップの別の機能は、特に、ラップで結束されたワイヤの著しい運動を生じ得る車両及び他の用途に用いられるラップに対して、消音性を付与することである。
【０００３】
特定の組成及び構成のラップ及びテープは、比較的高い耐摩耗性のものが入手可能である。これらの種類のラップは、高いレベルの用途関連の運動及び振動が発生するエンジン室内など、車両用途に用い得る。他方、これらの従来のラップ及びテープは、典型的には、低い消音性をこうむる。
【０００４】
ある特定の組成及び構成の他のラップ及びテープは、比較的高い消音性及び騒音抑制性のものが入手可能である。これらの種類のラップも、多くの車両用途、典型的には、車両内のコンポーネントの相対的な動きに付随する騒音の影響を受け易い車両の乗車者の近傍の用途に用い得る。しかしながら、これらの従来のラップ及びテープは、一般的に、相対的に低い耐摩耗性という欠点を有する。
【発明の概要】
【発明が解決しようとする課題】
【０００５】
多くの車両用途及び他の産業用途では、ワイヤ、ケーブルなどの結束用のラップ及びテープは、著しい振動及び運動を受けることになり、それによって、摩耗、及び振動に起因する許容されないレベルの騒音が生じ得る。したがって、ケーブルを結束するための、耐摩耗特性及び消騒音特性を合わせもつラップが必要とされている。また、そのようなラップの低コストで効率的な作製方法も必要とされている。
【課題を解決するための手段】
【０００６】
本開示の一部の態様によると、ケーブルを結束するためのラップが示される。ラップは：（ａ）第１のポリマーテキスタイル（ポリマー生地）を含む最外層；（ｂ）第２のポリマーテキスタイルを含む最内層；及び（ｃ）最外層と最内層との間の接着剤層を備えた多層ラップを含む。第１及び第２のテキスタイルは、互いに異なっている。さらに、多層ラップは、ＩＳＯ６７２２規格に従って測定した場合、最内層及び最外層単独の耐摩耗性を超える耐摩耗性を有する。加えて、多層ラップは、ＬＶ３１２規格に従って測定した場合、少なくともクラスＢの消音性を有する。
【０００７】
本開示の一部の態様によると、ケーブルを結束するためのラップが示される。ラップは：（ａ）第１のポリマーテキスタイルを含む最外層；（ｂ）第２のポリマーテキスタイルを含む最内層；及び（ｃ）最外層と最内層との間の接着剤層を備えた多層ラップを含む。第１及び第２のテキスタイルは、互いに異なっている。さらに、多層ラップは、ＩＳＯ６７２２規格に従って測定した場合、最内層及び最外層単独の耐摩耗性を超える耐摩耗性を有する。多層ラップは、ＬＶ３１２規格に従って測定した場合、少なくともクラスＢの消音性を有する。さらに、接着剤層の一部分は、最内層と接触し、最外層に隣接して露出している。加えて、ラップは、ケーブルを長さ方向に結束するように構成されている。
【０００８】
本開示の一部の態様によると、結束されたケーブルが示される。ケーブルは、複数のケーブル、及び複数のケーブルを結束するように配置された多層ラップを備える。ラップは：（ａ）第１のポリマーテキスタイルを含む最外層；（ｂ）第２のポリマーテキスタイルを含む最内層；及び（ｃ）最外層と最内層との間の接着剤層を備える。第１及び第２のテキスタイルは、互いに異なっている。さらに、多層ラップは、ＩＳＯ６７２２規格に従って測定した場合、最内層及び最外層単独の耐摩耗性を超える耐摩耗性を有する。多層ラップは、ＬＶ３１２規格に従って測定した場合、少なくともクラスＢの消音性を有する。さらに、接着剤層の第１の部分は、複数のケーブルのうちの少なくとも１つと接触しており、接着剤層の第２の部分は、最外層と接触している。
【０００９】
さらなる特徴及び利点は、以下の詳細な記載に示され、当業者には、その記載から容易に明らかとなるか、又は以下の詳細な記載、特許請求の範囲、さらには添付の図面を含む本明細書で記載される実施形態を実践することによって認識される。
【００１０】
上記の全般的な記載及び以下の詳細な記載の両方が、様々な実施形態について記載しており、特許請求される主題の性質及び特徴の理解のための概要又は枠組みを提供することを意図するものであることを理解されたい。
【００１１】
添付の図面は、様々な実施形態の理解を深めることを意図しており、本明細書に組み込まれ、本明細書の一部を構成する。図面は、本明細書で記載される様々な実施形態を示しており、その記載と共に、特許請求される主題の原理及び作用を説明する役割を有する。
【００１２】
以下は、添付の図面中の図についての記載である。図は、必ずしも正確な縮尺ではなく、図のある特定の特徴及びある特定の眺めは、明瞭さ及び簡潔さの観点から、縮尺又は概略が誇張されて示されている場合がある。
【図面の簡単な説明】
【００１３】
【図１】本開示の実施形態に従う、ケーブルを結束するためのラップの模式的断面図である。
【図２】本開示の別の実施形態に従う、ケーブルを結束するためのラップの模式的断面図である。
【図３】本開示のさらなる実施形態に従う、結束されたケーブルの模式的断面図である。
【発明を実施するための形態】
【００１４】
上記の概要、さらにはある特定の本発明の技術の以下の詳細な記載は、図と合わせて読むことによってより良く理解される。特許請求の範囲が、図に示される配置及び手段に限定されないことは理解されたい。さらに、図に示される外観は、装置の記載される機能を実現するために用い得る多くの装飾的外観のうちの１つである。
【００１５】
さらなる特徴及び利点は、以下の詳細な記載に示され、当業者には、その記載から明らかとなるか、又は特許請求の範囲及び添付の図面と共に以下の記載で記載される実施形態を実践することによって認識される。
【００１６】
本明細書で使用される場合、２つ以上の項目のリストで使用される場合の「及び／又は」の用語は、列挙される項目のいずれか１つが単独で使用されてもよく、又は列挙される項目の２つ以上のいずれかの組合せが使用されてもよいことを意味する。例えば、組成物が、成分Ａ、Ｂ、及び／又はＣを含有するとして記載される場合、組成物は、Ａのみ、Ｂのみ、Ｃのみ、Ａ及びＢの組合せ、Ａ及びＣの組合せ、Ｂ及びＣの組合せ、又はＡ、Ｂ、及びＣの組合せを含有してよい。
【００１７】
本文書において、第１及び第２、頂部及び底部などの関係用語は、単に１つの構成要素又は行為を別の構成要素又は行為と区別するために使用され、そのような構成要素間又は行為間の実際のそのような関係又は順序を必ずしも要求又は示唆するものではない。
【００１８】
当業者及び本開示を作製又は使用する者であれば、本開示の改変を考え付くであろう。したがって、図面で示され、上記で記載される実施形態は、単に例示する目的のものであり、均等論を含む特許法の原則に従って解釈される通りに以下の特許請求の範囲によって定められる本開示の範囲を限定することを意図するものではないことが理解される。
【００１９】
本開示の目的のために、「連結された」（そのすべての形態：連結する、連結すること、連結された、など）の用語は、一般的に、２つのコンポーネント（電気的又は機械的）を、互いに直接又は間接的に結合することを意味する。そのような結合は、本質的に静止していても、又は本質的に移動可能であってもよい。そのような結合は、２つのコンポーネント（電気的又は機械的）と、互いに又は２つのコンポーネントと共に１つの単一体として一体的に形成される任意の追加の中間部材とによって実現し得る。そのような結合は、特に断りのない限り、本質的に恒久的でもよく、又は本質的に除去若しくは解除可能でもよい。
【００２０】
本明細書で使用される場合、「約」の用語は、量、サイズ、配合物、パラメータ、並びに他の数量及び特性が、厳密ではなく、厳密である必要もなく、所望に応じて、許容範囲、変換係数、丸め、測定誤差など、及び当業者に公知の他の因子を反映して、近似的である、及び／又はより大きい若しくはより小さくてよいことを意味する。「約」の用語が値又は範囲の端点を記載するために使用される場合、本開示は、言及される具体的な値又は端点を含むものと理解されたい。本明細書中の数値又は範囲の端点が「約」を言うかどうかに関わらず、数値又は範囲の端点は、「約」で修飾された実施形態及び「約」で修飾されていない実施形態の２つの実施形態を含むことを意図している。各範囲の端点が、他方の端点に関連しても、他方の端点から独立しても意味をもつことはさらに理解されるであろう。
【００２１】
「実質的な」、「実質的に」、及びこれらの変化形の用語は、本明細書で使用される場合、記載された特徴が、ある値又は記載に等しいか、又はおよそ等しいことを示すことを意図している。例えば、「実質的に平ら」な面とは、平ら又はおよそ平らである面を示すことを意図している。さらに、「実質的に」は、２つの値が等しいか、又はおよそ等しいことを示すことも意図している。一部の実施形態では、「実質的に」は、互いに約５％の範囲内又は互いに約２％の範囲内など、互いに約１０％の範囲内にある値を示し得る。
【００２２】
本明細書で使用される場合の方向を示す用語、例えば上、下、右、左、前、後ろ、上部、底部は、図を描かれた通りに参照する場合にのみ用いられ、絶対的な配向を暗示することを意図するものではない。
【００２３】
本明細書で使用される場合、「その（ｔｈｅ）」、「１つの（ａ）」、又は「１つの（ａｎ）」の用語は、「少なくとも１つの」を意味し、そうでないことが明示的に示されていない限り、「１つだけ」に限定されるべきではない。したがって、例えば、「１つのコンポーネント」の言及は、文脈からそうでないことが明確に示されていない限り、そのようなコンポーネントの２つ以上を有する実施形態を含む。
【００２４】
図面全般を、及び特に図１を参照すると、図示は、特定の実施形態を記載する目的のためであり、本開示及びそれに添付の特許請求の範囲を限定することを意図するものではないことが理解される。図面は、必ずしも正確な縮尺ではなく、図面のある特定の特徴及びある特定の見え方は、明瞭さ及び簡潔さの観点から、縮尺が誇張されて示されているか、又は模式的に示されている場合がある。
【００２５】
本開示では、最外層、最内層、及び最内層と最外層との間の接着剤層を備えた、ケーブルを結束するためのラップ、及び結束されたケーブルが記載される。さらに、ラップ及び結束されたケーブルは、耐摩耗性及び消音性の組合せを特徴とし得る。加えて、これらのラップの多層ラップ及び結束されたケーブルの態様は、最内層及び最外層単独の耐摩耗性を超える耐摩耗性を有し得る。
【００２６】
本開示の結束されたケーブルのためのラップの態様及び結束されたケーブルの態様に伴う様々な利点が存在する。最も重要なことには、これらのラップ及び結束されたケーブルの実施形態は、耐摩耗性及び消音特性の優れた組合せを有し得る。したがって、これらのラップ及び結束されたケーブルは、そのような特性の組合せを必要とする産業用途で用いられ得る。これらの用途としては、限定されないが、エンジン室及び乗客室の近傍における自動車用途、例えば、これらの室を分離している防火壁近傍におけるワイヤ及び電気配線が挙げられ。いくつかの場合では、これらのラップ及び結束されたケーブルは、少なくとも、ＬＶ３１２規格の下でのクラスＢの消音性、並びにＩＳＯ６７２２及びＬＶ３１２規格の下でのクラスＤの耐摩耗性を必要とする用途で用い得る。
【００２７】
これらのラップ及び結束されたケーブルの別の利点は、耐摩耗性及び消音性のその優れた組合せによって、広範囲にわたる用途環境でのその使用が可能となることである。その結果、これらのラップ及び結束されたケーブルは、組み立て者が、所定の用途の特定の耐摩耗性及び／又は消音性の要件に応じて異なる種類のラップ及び結束されたケーブルから選択する必要なしに用いることができる。したがって、本開示のラップ及び結束されたケーブルの使用により、製造関連コストを低減することができる。
【００２８】
ここで図１を参照すると、ケーブルを結束するためのラップ１００が示される。図１に例示的な形態で描かれるラップ１００は：（ａ）第１のポリマーテキスタイルを含む最外層１０；（ｂ）第２のポリマーテキスタイルを含む最内層３０；及び（ｃ）最外層と最内層、１０と３０との間の接着剤層２０を備えた多層ラップである。図１に描かれるように、最内層１０は、厚さ１２を有し、最外層３０は、厚さ３２を有し、接着剤層２０は、厚さ２２を有する。さらに、第１及び第２のテキスタイルは、互いに異なっている。加えて、多層ラップ１００は、ＩＳＯ６７２２規格に従って測定した場合、最内層及び最外層、１０、３０単独の耐摩耗性を超える耐摩耗性を有する。加えて、多層ラップ１００は、ＬＶ３１２規格に従って測定した場合、少なくともクラスＢの消音性を有する。
【００２９】
再度図１を参照すると、多層ラップ１００の最外層及び最内層１０、３０のポリマーテキスタイルは、一部の実施形態によると、布、ベロア、フリース、及び不織布のうちの１又は複数を含む。したがって、多層ラップ１００に用いられるポリマーテキスタイルは、様々な布地、織布、並びに繊維及び関連材料を織らずに配置したものを含み得る。さらに、ポリマーテキスタイルの各々は、ポリエチレンテレフタレート（ＰＥＴ）、ポリエステル、ポリオレフィン、ポリアミド、及びこれらの材料の組合せから製造できる。図１に描かれる多層ラップ１００のある特定の実施では、最外層及び最内層、１０、３０のうちの一方又は両方のポリマーテキスタイルは、ガラス繊維、炭素繊維、又は他の高弾性率ポリマー繊維などのさらなるフィラー、強化材などをさらに含んでいてよい。
【００３０】
ラップ１００の実施によると、最外層１０のポリマーテキスタイルは、布である。さらに、最外層１０のポリマーテキスタイルは、ＰＥＴ材料、ポリエステル材料、ポリアミド材料、及びこれらの材料の組合せから製造されてよい。ラップ１００の別の実施によると、最内層３０のポリマーテキスタイルは、布、ベロア、又はフリースである。さらに、最内層３０のポリマーテキスタイルは、一部の実施形態では、ポリアミド材料から製造されてよい。
【００３１】
図１に描かれる多層ラップ１００を再度参照すると、最外層及び最内層、１０、３０のために用いられるポリマーテキスタイルは、互いに異なっていることを意図している。理論に束縛されるものではないが、この構成は、ラップ１００に付与される高い耐摩耗性及び消音性の組合せに影響を与えるものと考えられる。さらに、ラップ１００の耐摩耗性は、個別に測定された場合の最外層及び最内層１０、３０の各々の耐摩耗性を超える傾向がある。
【００３２】
一部の実施形態によると、ラップ１００（図１参照）の最外層及び最内層１０、３０に用いられるポリマーテキスタイルは、ある特定の密度（本明細書において「目付」とも称される）を有するように構成される。例えば、最外層及び最内層１０、３０の態様は、約５０ｇ／ｍ２〜約１０００ｇ／ｍ２の目付を有する。したがって、一部の実施形態では、最外層及び最内層１０、３０のうちの一方又は両方は、約５０ｇ／ｍ２〜約１０００ｇ／ｍ２、約５０ｇ／ｍ２〜約９００ｇ／ｍ２、約５０ｇ／ｍ２〜約８００ｇ／ｍ２、約５０ｇ／ｍ２〜約７００ｇ／ｍ２、約５０ｇ／ｍ２〜約６００ｇ／ｍ２、約５０ｇ／ｍ２〜約５００ｇ／ｍ２、約１００ｇ／ｍ２〜約１０００ｇ／ｍ２、約１００ｇ／ｍ２〜約９００ｇ／ｍ２、約１００ｇ／ｍ２〜約８００ｇ／ｍ２、約１００ｇ／ｍ２〜約７００ｇ／ｍ２、約１００ｇ／ｍ２〜約６００ｇ／ｍ２、約１００ｇ／ｍ２〜約５００ｇ／ｍ２の目付、及びこれらの目付レベル端点の間のすべての目付値を有する。ラップ１００の実施によると、最外層１０は、約１００ｇ／ｍ２〜約４００ｇ／ｍ２の目付を有する。ラップ１００の別の実施によると、最内層３０は、約５０ｇ／ｍ２〜約２５０ｇ／ｍ２の目付を有する。
【００３３】
図１を再度参照すると、多層ラップ１００の最外層及び最内層１０、３０は、約５０μｍ〜約２０００μｍの厚さ１２、３２をそれぞれ有する。例えば、最外層及び最内層１０、３０の態様は、約５０μｍ〜約２０００μｍ、約５０μｍ〜約１５００μｍ、約５０μｍ〜約１０００μｍ、約５０μｍ〜約９００μｍ、約５０μｍ〜約８００μｍ、約５０μｍ〜約７００μｍ、約５０μｍ〜約６００μｍ、約５０μｍ〜約５００μｍ、約１００μｍ〜約２０００μｍ、約１００μｍ〜約１５００μｍ、約１００μｍ〜約１０００μｍ、約１００μｍ〜約９００μｍ、約１００μｍ〜約８００μｍ、約１００μｍ〜約７００μｍ、約１００μｍ〜約６００μｍ、約１００μｍ〜約５００μｍ、約１５０μｍ〜約２０００μｍ、約１５０μｍ〜約１５００μｍ、約１５０μｍ〜約１０００μｍ、約１５０μｍ〜約９００μｍ、約１５０μｍ〜約８００μｍ、約１５０μｍ〜約７００μｍ、約１５０μｍ〜約６００μｍ、約１５０μｍ〜約５００μｍ、約１５０μｍ〜約４５０μｍ、約１５０μｍ〜約４００μｍ、約１５０μｍ〜約３５０μｍ、約１５０μｍ〜約３００μｍ、及びこれらの厚さ範囲端点の間のすべての厚さ値の厚さ１２、３２を有する。ラップ１００（図１参照）の実施によると、最外層１０の厚さ１２は、約１５０μｍ〜約３５０μｍの範囲内である。ラップ１００の別の実施によると、最内層３０の厚さ３２は、約１５０μｍ〜約６００μｍの範囲内である。
【００３４】
図１を参照すると、多層ラップ１００の接着剤層２０は、本開示の分野の当業者によって理解される通りの様々な粘弾性接着剤組成物のいずれを含んでいてもよい。一部の実施形態によると、接着剤層２０は、アクリレート系接着剤、ポリアクリレート系接着剤、シリコーン系接着剤、合成ゴム系接着剤、天然ゴム系接着剤、又はこれらの接着剤の組合せを含む。さらに、接着剤層２０の実施形態は、接着剤の片側又は両側上に、１又は複数の支持層が組み込まれていてもよい。これらの支持層は、ポリ塩化ビニル（ＰＶＣ）、ポリエチレン、ポリプロピレン、及びポリエステルを含む１又は複数のポリマー材料から製造されてよい。好ましい実施形態では、接着剤層２０は、アクリレート系接着剤を含む。
【００３５】
図１に描かれる多層ラップ１００を再度参照すると、接着剤層の厚さ２２は、約５０μｍ〜約１０００μｍ、約５０μｍ〜約９００μｍ、約５０μｍ〜約８００μｍ、約５０μｍ〜約７００μｍ、約５０μｍ〜約６００μｍ、約５０μｍ〜約５００μｍ、約１００μｍ〜約１０００μｍ、約１００μｍ〜約９００μｍ、約１００μｍ〜約８００μｍ、約１００μｍ〜約７００μｍ、約１００μｍ〜約６００μｍ、約１００μｍ〜約５００μｍ、約１５０μｍ〜約１０００μｍ、約１５０μｍ〜約９００μｍ、約１５０μｍ〜約８００μｍ、約１５０μｍ〜約７００μｍ、約１５０μｍ〜約６００μｍ、約１５０μｍ〜約５００μｍ、約１５０μｍ〜約４５０μｍ、約１５０μｍ〜約４００μｍ、約１５０μｍ〜約３５０μｍ、約１５０μｍ〜約３００μｍ、及びこれらの厚さ範囲端点の間のすべての厚さ値の範囲内であり得る。
【００３６】
一部の実施形態によると、多層ラップ１００は、様々な自動車メーカー（例えば、Ａｕｄｉ、ＢＭＷ、Ｖｏｌｋｓｗａｇｅｎなど）によって用いられているＬＶ３１２規格、「自動車におけるケーブルセットのための接着テープ」（２００５年１月）（「ＬＶ３１２規格」）に従い、ＩＳＯ６７２２規格によって測定された場合、少なくとも１０００摩耗ストロークの耐摩耗性を特徴とし得る。実施形態によると、多層ラップ１００は、ＬＶ３１２規格に従い、ＩＳＯ６７２２規格によって測定された場合、クラスＤ（１０００〜４９９９摩耗ストローク）、クラスＥ（５０００〜１４９９９摩耗ストローク）、クラスＦ（１５０００〜２９９９９摩耗ストローク）、又はさらにはクラスＧ（≧３００００摩耗ストローク）の耐摩耗性を特徴とし得る。一部の実施では、多層ラップ１００は、ＬＶ３１２規格に従い、ＩＳＯ６７２２規格によって測定された場合、少なくとも１０００摩耗ストローク、少なくとも２０００摩耗ストローク、少なくとも３０００摩耗ストローク、少なくとも４０００摩耗ストローク、少なくとも５０００摩耗ストローク、少なくとも７５００摩耗ストローク、少なくとも１００００摩耗ストローク、少なくとも２００００摩耗ストローク、少なくとも３００００摩耗ストローク、少なくとも４００００摩耗ストローク、少なくとも５００００摩耗ストロークの耐摩耗性、及びさらにより高いレベルの耐摩耗性を呈し得る。
【００３７】
図１に描かれる多層ラップ１００の一部の実施では、ラップは、ＬＶ３１２規格に従う少なくとも２ｄＢの消音性を特徴とする。さらに、一部の態様では、多層ラップ１００の消音性は、ＬＶ３１２規格に従うクラスＢ、クラスＣ、クラスＤ、及びさらにはクラスＥであることを特徴とし得る。本開示の実施形態によると、多層ラップ１００は、ＬＶ３１２規格に従って測定された場合、少なくとも２ｄＢ、少なくとも３ｄＢ、少なくとも４ｄＢ、少なくとも５ｄＢ、少なくとも１０ｄＢ、少なくとも１５ｄＢ、少なくとも２０ｄＢ、少なくとも２５ｄＢ、少なくとも３０ｄＢ、少なくとも３５ｄＢ、少なくとも４０ｄＢ、少なくとも４５ｄＢ、少なくとも５０ｄＢの消音性、及びこれらの下限閾値間のすべての消音性レベルを特徴とし得る。
【００３８】
先に触れたように、図１に描かれる多層ラップ１００は、良好な耐摩耗性及び消音性の両方の組合せを特徴とし得る。したがって、図１に描かれる多層ラップ１００の実施形態は、ＬＶ３１２規格に従って測定された場合、１０００摩耗ストロークの耐摩耗性及び少なくとも２ｄＢの消音性を呈し得る。一部の態様では、多層ラップ１００の実施形態は、ＬＶ３１２規格に従って測定した場合、少なくとも２ｄＢの消音性を維持した状態で、クラスＤ、クラスＥ、クラスＦ、又はクラスＧの耐摩耗性を呈し得る。本開示の別の態様では、多層ラップ１００の実施形態は、ＬＶ３１２規格に従って測定した場合、少なくとも１０ｄＢの消音性を維持した状態で、クラスＤ、クラスＥ、クラスＦ、又はクラスＧの耐摩耗性を呈し得る。
【００３９】
本明細書で使用される場合、「耐摩耗性」は、ＩＳＯ６７２２規格に従って測定され、ＬＶ３１２規格の下で区分される。詳細には、摩耗試験は、ＩＳＯ６７２２規格に従って、多層テープサンプルを横切るように、直径５ｍｍのマンドレルをサンプルが破損するまで擦ることによって行われる。ＬＶ３１２規格によると、各往復の擦る動きはストロークとして定められ、様々なクラス（例えば、クラスＡ、クラスＢなど）に応じて区分できる。さらに、特に断りのない限り、本開示で報告されるすべての耐摩耗性値は、特定のサンプル構成に対する破損までの摩耗ストロークの平均数を意味する。
【００４０】
やはり本明細書で使用される場合、「消音性」は、ＬＶ３１２規格に従って測定され、その規格において、「遮音性」又は「騒音減衰性」と言及されている。特に断りのない限り、本開示で報告されるすべての消音性値は、デシベル「ｄＢ」の単位で与えられ、覆いなしの試験ロッドとサンプルで覆われた同じ試験ロッドとの間の平均ｄＢ差を意味する。
【００４１】
ここで図２を参照すると、ケーブルを結束するための例示的な多層ラップ１００ａが示される。特に断りのない限り、図２に描かれる多層ラップ１００ａは、図１に描かれるラップ１００に類似している。このため、図の各々において同じ番号が付与された要素は、同じ又は実質的に類似する構造及び機能を有し、多層ラップ１００ａは、多層ラップ１００（図１参照）と同じ耐摩耗性及び消音性を呈する。図２に例示的な形態で描かれるラップ１００ａは：（ａ）第１のポリマーテキスタイルを含む最外層１０；（ｂ）第２のポリマーテキスタイルを含む最内層３０；及び（ｃ）最外層と最内層、１０と３０との間の接着剤層２０を備えた多層ラップである。図２に描かれるように、最内層１０は、厚さ１２を有し、最外層３０は、厚さ３２を有し、接着剤層２０は、厚さ２２を有する。さらに、第１及び第２のテキスタイルは、互いに異なっている。加えて、多層ラップ１００ａは、ＩＳＯ６７２２規格に従って測定した場合、最内層及び最外層、１０、３０単独の耐摩耗性を超える耐摩耗性を有する。加えて、多層ラップ１００ａは、ＬＶ３１２規格に従って測定した場合、少なくともクラスＢの消音性を有する。
【００４２】
図２を再度参照すると、ケーブルを結束するための多層ラップ１００ａは、さらに、ケーブルを長さ方向に結束するように構成されている。このため、多層ラップ１００ａを用いることで、らせん状に巻き付ける方法を必要とすることなく、長さ方向にケーブルを結束又はラップすることができる。より詳細には、接着剤層２０の第１の部分２４ａ及び第２の部分２４ｂは、最内層３０と接触している。さらに、接着剤層２０の第１の部分及び第２の部分、２４ａ、２４ｂは、最外層１０に隣接して露出している。このため、接着剤層２０の第１の部分及び第２の部分、２４ａ、２４ｂは、最外層１０で覆われておらず、それ以外の方法で最外層１０と接触してもいない。多層ラップ１００ａの実施形態では、ラップ１００ａのケーブル又はワイヤなどの周りへの長さ方向の巻き付けは、最内層１０が、ケーブル又はワイヤなどと実質的に接触し、第１の部分及び第２の部分、２４ａ、２４ｂが、ケーブル又はワイヤなどの周りにラップ１００ａを固定するように行うことができる。ラップ１００ａの一部の実施によると、第１の部分及び第２の部分、２４ａ、２４ｂの長さは、実質的に同じであるか、又は他の態様では、互いに異なっている。ラップ１００ａの他の実施形態では、ラップ１００ａは、接着剤層２０の単一の露出部分（例えば、図２に示されるように、２４ａ又は２４ｂ）、又は接着剤層２０の３つ以上の露出部分（図示せず）を含む。
【００４３】
ここで図３を参照すると、多層ラップ１００ａ（図２も参照）及び複数のケーブル１５０を含む結束されたケーブル２００が示される。特に断りのない限り、図３に描かれる多層ラップ１００ａは、図２に描かれるラップ１００ａと同じである。このため、図の各々において同じ番号が付与された要素は、同じ又は実質的に類似する構造及び機能を有し、図３の多層ラップ１００ａは、図２に示される多層ラップ１００ａと同じ耐摩耗性及び消音性を呈する。さらに、結束されたケーブル２００の実施形態は、ラップ１００ａの接着剤層２０の第１の部分及び第２の部分、２４ａ、２４ｂが、第２の部分２４ｂが第１の部分２４ａよりも長くなるように構成されるように構成される。結束されたケーブル２００を再度参照すると、多層ラップ１００ａは、複数のケーブル１５０を結束するように配置される。詳細には、接着剤層２０の第１の部分２４ａが、複数のケーブル１５０のうちの１又は複数と接触している（例えば、接着剤層２０をケーブル１５０に接着させるため）。さらに、ラップ１００ａの接着剤層２０の第２の部分２４ｂは、複数のケーブル１５０の周りに巻き付けられ、最外層１０の一部分に付着される（例えば、接着剤層２０を最外層１０に接着させることによってラップ１００ａ内にケーブル１５０を固定するため）。図３に示されるように、結束されたケーブル２００の実施形態は、ラップ１００ａの接着剤層２０の第２の部分２４ｂが、接着剤層の第１の部分２４ａの上に位置する最外層１０の一部分と接着して配置されるように構成される。結束されたケーブル２００の他の実施によると（図示せず）、第２の部分２４ｂは、接着剤層２０の第１の部分２４ａの上に位置しない最外層１０の別の部分と接着される。本開示の分野の当業者には理解されるように、上記で説明され、図３に例示的形態で示される概念と一致する結束されたケーブル２００の他の構成が想定される。
【００４４】
例
以下の例は、本開示によって示される様々な特徴及び利点を記載するものであり、本発明及び添付の特許請求の範囲を限定することを意図するものではまったくない。
【００４５】
例１
この例では、本開示の態様に従い、多層ラップ１００（図１参照）と一致するケーブルを結束するためのラップの様々な構成を作製した。表１Ａ及び１Ｂに列挙するように、「最外層」は、ラップの最外層に対応し（例えば最外層１０と一致）、「最内層」は、ラップの最内層に対応する（例えば、最内層３０と一致）。さらに、「ＰＥＴ」は、ＰＥＴ布であり、「２１０μｍフリース」は、２１０μｍの厚さ及びポリエステル組成物を有するフリース層であり、「５４０μｍフリース」は、５４０μｍの厚さ及びポリエステル組成物を有するフリース層であり、「ベロア」は、ポリアミド組成物を有するベロアテキスタイルであり、「ポリアミド」は、ポリアミド布である。サンプルＩＤの「Ａ」から「Ｉ」と指定される組合せの各々を、指定される「最外層」上にアクリレート接着剤を配置し、接着剤付きの最外層を「最内層」上に押し付けることによって一緒に積層した。
【００４６】
表１Ａ及び１Ｂに認められるように、多層ラップ構成の「最外層」（例えば、図１に示される最外層１０と同等）は、ＰＥＴテープ、２１０μｍ厚フリース、５４０μｍ厚フリース、ベロア、又はポリアミドである。表１Ａ及び１Ｂにやはり認められるように、多層ラップ構成の「最内層」（例えば、図１に示される最内層３０と同等）は、ＰＥＴ布、２１０μｍ厚フリース、５４０μｍ厚フリース、ベロア、又はポリアミドである。加えて、表１Ａ及び１Ｂに列挙される多層ラップ構成の各々は、アクリレート接着剤を含んでいた（例：図１に示される接着剤層２０と同等）。
【００４７】
【表１】
2019206391.tif 000003
【００４８】
【表２】
2019206391.tif 000004
【００４９】
表１Ａ及び表１Ｂから明らかなように、試験した多層ラップの組合せの各々は、耐摩耗性及び消音性の両方の組合せを呈する。詳細には、表１Ａは、この例のサンプルに伴う摩耗性の結果を列挙し、表１Ｂは、この例のサンプルに伴う消音性の結果を列挙する。表１Ａでは、摩耗性試験の測定を、ＩＳＯ６７２２及びＬＶ３１２規格に従って行い、摩耗ストロークの回数を、各サンプルＩＤの構成からの３つずつのサンプルの試験から報告する。さらに、各サンプルＩＤの構成からの摩耗ストロークの平均回数を、得られたＬＶ３１２規格に従う摩耗性クラスと共に報告する。加えて、所定のサンプルＩＤの構成の各個別の層に伴う報告した摩耗ストロークの合計に基づいて算出した摩耗ストロークの理論回数及び摩耗クラスも、各サンプルＩＤの構成に対して報告する。表１Ｂに関しては、消音性試験の測定を、ＬＶ３１２規格に従って行い、デシベル（ｄＢ）での消音性を、各サンプルＩＤの構成からの３つずつのサンプルの試験から報告する。さらに、各サンプルＩＤの構成からの平均消音性も、ＬＶ３１２規格に従う消音性クラスと共に報告する。
【００５０】
表１Ａを参照すると、表のデータから、試験した各多層ラップ構成が、ＩＳＯ６７２２及びＬＶ３１２規格に従って測定した場合、その構成に対する理論的耐摩耗性レベルを超える平均耐摩耗性レベルを呈したことが明らかである。つまり、組合せの各々は、そうでない場合にそのそれぞれ個々の層が呈する耐摩耗性レベルを合計することによって予想される耐摩耗性よりも優れた耐摩耗性を示した。さらに、最内層としてフリース又はベロアと共に最外層としてＰＥＴテープ、ポリアミド、又はベロアを用いたある特定の多層ラップ構成（すなわち、Ｃ、Ｇ、Ｈ、及びＩのサンプルＩＤ）は、１００００ストロークを超える相対的に高い平均耐摩耗性レベルを示している。
【００５１】
表１Ｂを参照すると、表のデータから、試験した各多層ラップ構成が、ＬＶ３１２規格に従って測定した場合、少なくとも約３ｄＢの平均消音性、及びＢ又はそれ以上の消音性クラスを呈したことが明らかである。さらに、最内層としてフリース又はベロアと共に最外層としてＰＥＴテープ、ポリアミド、又はベロアを用いたある特定の多層ラップ構成（すなわち、Ｃ、Ｅ、Ｇ、Ｈ、及びＩのサンプルＩＤ）は、約１３ｄＢを超える相対的に高い消音性レベルを示している。
【００５２】
表１Ａ及び１Ｂからやはり明らかであるように、多層ラップ組合せの各々は、ＬＶ３１２及びＩＳＯ６７２２規格に従って測定した場合、１０００摩耗ストロークの耐摩耗性及び少なくとも２ｄＢの消音性として測定された。さらに、表１Ａ及び１Ｂから、ＰＥＴテープ／ベロア、ベロア／５４０μｍフリース、及びポリアミド／ベロアの組合せ（すなわち、Ｃ、Ｇ、及びＩのサンプルＩＤ）が、耐摩耗性及び消音性の特に有利な組合せをもたらすことが明らかである。つまり、これらの組合せは、ＬＶ３１２及びＩＳＯ６７２２規格に従って測定した場合、少なくとも１００００摩耗ストロークの耐摩耗性及び少なくとも１８ｄＢの消音性として測定された。
【００５３】
第１の態様によると、ケーブルを結束するためのラップが示される。ラップは：（ａ）第１のポリマーテキスタイルを含む最外層；（ｂ）第２のポリマーテキスタイルを含む最内層；及び（ｃ）最外層と最内層との間の接着剤層を備えた多層ラップを含む。第１及び第２のテキスタイルは、互いに異なっている。さらに、多層ラップは、ＩＳＯ６７２２規格に従って測定した場合、最内層及び最外層単独の耐摩耗性を超える耐摩耗性を有する。加えて、多層ラップは、ＬＶ３１２規格に従って測定した場合、少なくともクラスＢの消音性を有する。
【００５４】
例示的な実施形態及び例を、例示する目的で示してきたが、上記の記述は、本開示及び添付の特許請求の範囲を限定することを意図するものではまったくない。したがって、本開示の趣旨及び様々な原理から実質的に逸脱することなく、上記の実施形態及び例に対して変更及び改変がなされてもよい。そのような改変及び変更はすべて、本明細書における本開示の範囲内に含まれ、以下の特許請求の範囲によって保護されることを意図している。
【００５５】
第２の態様によると、ポリマーテキスタイルが、布、ベロア、フリース、及び不織布からなる群から選択される第１の態様が示される。
【００５６】
第３の態様によると、最外層の第１のポリマーテキスタイルが、ＰＥＴ、ポリエステル、ポリアミド、又はこれらの組合せを含む布である第２の態様が示される。
【００５７】
第４の態様によると、最内層の第２のポリマーテキスタイルが、布、フリース、又はベロアである第３の態様が示される。
【００５８】
第５の態様によると、最外層が、１００ｇ／ｍ２〜４００ｇ／ｍ２の目付、及び１５０μｍ〜３５０μｍの厚さを有する第４の態様が示される。
【００５９】
第６の態様によると、最内層が、５０ｇ／ｍ２〜２５０ｇ／ｍ２の目付、及び１５０μｍ〜６００μｍの厚さを有する第５の態様が示される。
【００６０】
第７の態様によると、多層ラップが、ＩＳＯ６７２２及びＬＶ３１２規格に従って測定した場合、少なくとも１０００ストロークの耐摩耗性及び少なくとも減衰量２ｄＢの消音性を有する第６の態様が示される。
【００６１】
第８の態様によると、ケーブルを結束するためのラップが示される。ラップは：（ａ）第１のポリマーテキスタイルを含む最外層；（ｂ）第２のポリマーテキスタイルを含む最内層；及び（ｃ）最外層と最内層との間の接着剤層を備えた多層ラップを含む。第１及び第２のテキスタイルは、互いに異なっている。多層ラップは、ＩＳＯ６７２２規格に従って測定した場合、最内層及び最外層単独の耐摩耗性を超える耐摩耗性を有する。多層ラップは、ＬＶ３１２規格に従って測定した場合、少なくともクラスＢの消音性を有する。接着剤層の一部分は、最内層と接触し、最外層に隣接して露出しており、さらに、ラップは、ケーブルを長さ方向に結束するように構成されている。
【００６２】
第９の態様によると、ポリマーテキスタイルが、布、ベロア、フリース、及び不織布からなる群から選択される第８の態様が示される。
【００６３】
第１０の態様によると、最外層の第１のポリマーテキスタイルが、ポリエチレンテレフタレート（ＰＥＴ）、ポリエステル、ポリアミド、又はこれらの組合せを含む布である第９の態様が示される。
【００６４】
第１１の態様によると、最内層の第２のポリマーテキスタイルが、布、フリース、又はベロアである第１０の態様が示される。
【００６５】
第１２の態様によると、最外層が、１００ｇ／ｍ２〜４００ｇ／ｍ２の目付、及び１５０μｍ〜３５０μｍの厚さを有する第１１の態様が示される。
【００６６】
第１３の態様によると、最内層が、５０ｇ／ｍ２〜２５０ｇ／ｍ２の目付、及び１５０μｍ〜６００μｍの厚さを有する第１２の態様が示される。
【００６７】
第１４の態様によると、多層ラップが、ＩＳＯ６７２２及びＬＶ３１２規格に従って測定した場合、少なくとも１０００ストロークの耐摩耗性及び少なくとも減衰量２ｄＢの消音性を有する第１３の態様が示される。
【００６８】
第１５の態様によると、結束されたケーブルが示される。結束されたケーブルは、複数のケーブル、及び複数のケーブルを結束するように配置された多層ラップを備え、ラップは：（ａ）第１のポリマーテキスタイルを含む最外層；（ｂ）第２のポリマーテキスタイルを含む最内層；及び（ｃ）最外層と最内層との間の接着剤層を備える。第１及び第２のテキスタイルは、互いに異なっている。多層ラップは、ＩＳＯ６７２２規格に従って測定した場合、最内層及び最外層単独の耐摩耗性を超える耐摩耗性を有する。多層ラップは、ＬＶ３１２規格に従って測定した場合、少なくともクラスＢの消音性を有し、さらに、接着剤層の第１の部分は、複数のケーブルのうちの少なくとも１つと接触しており、接着剤層の第２の部分は、最外層と接触している。
【００６９】
第１６の態様によると、ポリマーテキスタイルが、布、ベロア、フリース、及び不織布からなる群から選択される第１５の態様が示される。
【００７０】
第１７の態様によると、最外層の第１のポリマーテキスタイルが、ポリエチレンテレフタレート（ＰＥＴ）、ポリエステル、ポリアミド、又はこれらの組合せを含む布である第１６の態様が示される。
【００７１】
第１８の態様によると、最内層の第２のポリマーテキスタイルが、布、フリース、又はベロアである第１７の態様が示される。
【００７２】
第１９の態様によると、最外層が、１００ｇ／ｍ２〜４００ｇ／ｍ２の目付、及び１５０μｍ〜３５０μｍの厚さを有し、さらに、最内層が、５０ｇ／ｍ２〜２５０ｇ／ｍ２の目付、及び１５０μｍ〜６００μｍの厚さを有する第１８の態様が示される。
【００７３】
第２０の態様によると、多層ラップが、ＩＳＯ６７２２及びＬＶ３１２規格に従って測定した場合、少なくとも１０００ストロークの耐摩耗性及び少なくとも減衰量２ｄＢの消音性を有する第１９の態様が示される。
【図１】
2019206391.tif 000005
【図２】
2019206391.tif 000006
【図３】
2019206391.tif 000007
【外国語明細書】
2019206391000001.pdf